(57)【要約】【課題】  加工性と難燃性とを兼ね備えた難燃性組成物を提供する。【解決手段】    （Ａ）メタロセン触媒を用いて製造したポリエチレン樹脂と直鎖状低密度ポリエチレンとを含むポリエチレン樹脂成分と、（Ｂ）水和金属化合物と、（Ｃ）アルカンスルホン酸金属塩と、を配合した難燃性組成物。【選択図】        なし【特許請求の範囲】
【請求項１】
（Ａ）メタロセン触媒を用いて製造したポリエチレン樹脂と直鎖状低密度ポリエチレンとを含むポリエチレン樹脂成分と、
（Ｂ）水和金属化合物と、
（Ｃ）アルカンスルホン酸金属塩と、を配合した難燃性組成物。
【請求項２】
前記メタロセン触媒を用いて製造したポリエチレン樹脂の配合量と前記直鎖状低密度ポリエチレンの配合量との総和に対して、前記直鎖状低密度ポリエチレンを２５重量％以下含む請求項１記載の難燃性組成物。
【請求項３】
（Ａ）前記ポリエチレン樹脂成分１００重量部に対して、（Ｃ）アルカンスルホン酸金属塩を１．５重量部以下配合した請求項１または２記載の難燃性組成物。
【請求項４】
（Ｃ）前記アルカンスルホン酸金属塩が、アルカンスルホン酸ナトリウムである請求項１〜３の何れか１項記載の難燃性組成物。
【請求項５】
（Ｃ）前記アルカンスルホン酸金属塩が、Ｃ１０〜１８のアルキル基を有するものである請求項１〜４の何れか１項記載の難燃性組成物。
【請求項６】
（Ａ）前記ポリエチレン樹脂成分１００重量部に対して、（Ｂ）前記水和金属化合物を１２０〜２００重量部配合した請求項１〜５の何れか１項記載の難燃性組成物。
【請求項７】
（Ｂ）前記水和金属化合物が水酸化マグネシウムである請求項１〜６の何れか１項記載の難燃性組成物。
【請求項８】
（Ｂ）前記水和金属化合物の粒径が０．１〜１０μｍである請求項７記載の難燃性組成物。
【請求項９】
請求項１〜８の何れか１項記載の難燃性組成物を、シースまたは絶縁体として使用した電線又はケーブル。
【発明の詳細な説明】
【技術分野】
【０００１】
本発明は、難燃性組成物に関する。
【背景技術】
【０００２】
従来、電線やケーブルの絶縁体やシース等を構成する難燃性組成物は、ハロゲン化合物のような難燃剤を配合していた。しかしながら、ハロゲン化合物を含む難燃性組成物は、燃焼時にハロゲン化水素ガス等の有害ガスを発生するおそれがあった。そこで、このような有害ガスを発生しない難燃性組成物の開発が行われてきた。近年、難燃剤として金属水和化合物を含み、エチレン−酢酸ビニル共重合体をベース樹脂とした難燃性組成物が上記問題点を克服するものとして注目されている（例えば、特許文献１参照。）。
【０００３】
【特許文献１】特開２０００−３２７８６５号公報  （第〔０００２〕段落）
【発明の開示】
【発明が解決しようとする課題】
【０００４】
しかしながら、上述した従来の難燃性組成物によれば、難燃剤としてベース樹脂であるエチレン−酢酸ビニル共重合体に金属水和化合物を添加したことによって、機械的強度（特に、引っ張り強度）が低下したり、押し出しトルクが高くなって成形性が低下したりするという問題点があった。更には、前記ベース樹脂自身の耐熱性が低く、また、耐ドリップ性等も劣るという問題点があった。
【０００５】
従って、本発明の目的は、上記問題点に鑑み、加工性と難燃性とを兼ね備えた難燃性組成物を提供することにある。
【課題を解決するための手段】
【０００６】
この目的を達成するための本発明の難燃性組成物の特徴構成は、請求項１に記載してあるように、（Ａ）メタロセン触媒を用いて製造したポリエチレン樹脂と直鎖状低密度ポリエチレンとを含むポリエチレン樹脂成分と、（Ｂ）水和金属化合物と、（Ｃ）アルカンスルホン酸金属塩と、を配合した点にある。
【０００７】
上記特徴構成において、請求項２に記載してあるように、前記メタロセン触媒を用いて製造したポリエチレン樹脂の配合量と前記直鎖状低密度ポリエチレンの配合量との総和に対して、前記直鎖状低密度ポリエチレンを２５重量％以下含むことが好ましい。
【０００８】
また、請求項３に記載してあるように、（Ａ）前記ポリエチレン樹脂成分１００重量部に対して、（Ｃ）前記アルカンスルホン酸金属塩を１．５重量部以下配合することが好ましい。
【０００９】
また、請求項４に記載してあるように、（Ｃ）前記アルカンスルホン酸金属塩が、アルカンスルホン酸ナトリウムであることが好ましい。
【００１０】
また、請求項５に記載してあるように、（Ｃ）前記アルカンスルホン酸金属塩が、Ｃ１０〜１８のアルキル基を有するものであることが好ましい。
【００１１】
また、請求項６に記載してあるように、（Ａ）前記ポリエチレン樹脂成分１００重量部に対して、（Ｂ）前記水和金属化合物を１２０〜２００重量部配合することが好ましい。
【００１２】
また、請求項７に記載してあるように、（Ｂ）前記水和金属化合物が水酸化マグネシウムであることが好ましい。
【００１３】
また、請求項８に記載してあるように、（Ｂ）前記水和金属化合物の粒径が０．１〜１０μｍであることが好ましい。
【００１４】
更に、この目的を達成するための本発明の電線又はケーブルの特徴構成は、請求項９に記載してあるように、請求項１〜８の何れか１項記載の難燃性組成物を、シースまたは絶縁体として使用した点にある。
【発明の効果】
【００１５】
本願発明者らは、難燃性組成物の各種特性について鋭意研究した結果、後述する実施例に記載してあるように、（Ａ）ベース樹脂としてのポリエチレン樹脂成分と、（Ｂ）難燃剤としての水和金属化合物とを配合し、更に、（Ｃ）アルカンスルホン酸金属塩を配合することによって、電線・ケーブルの絶縁体やシース等の各種用途に適したメルトフローレートを有する成形性の良い難燃性組成物が得られることを見出し、本発明を完成するに至った。ここで、従来、ポリエチレン樹脂製造において、界面活性剤としてアルカンスルホン酸金属塩は利用されていなかった。しかしながら、アルカンスルホン酸金属塩を配合することによって、前記ポリエチレン樹脂成分と前記水和金属化合物との濡れ性を改善し良好な相溶性を与えるため、均一な分散を促進したり、成形時において離型効果を発揮したりしたものと考えられる。また、（Ａ）ポリエチレン樹脂成分としてメタロセン触媒を用いて製造したポリエチレン樹脂のみを配合した場合は（Ｂ）水和金属化合物が共存することによって強度および伸びが非常に低下するが、直鎖状低密度ポリエチレンを追加配合することによってこれらを高く維持することができた。
【００１６】
即ち、請求項１に記載してあるように、
（Ａ）メタロセン触媒を用いて製造したポリエチレン樹脂と直鎖状低密度ポリエチレンとを含むポリエチレン樹脂成分と、
（Ｂ）水和金属化合物と、
（Ｃ）アルカンスルホン酸金属塩と、を配合したことによって、加工性、強度等と難燃性とを兼ね備えた難燃性組成物が得られた。
【００１７】
上記特徴構成において、請求項２に記載してあるように、前記メタロセン触媒を用いて製造したポリエチレン樹脂の配合量と前記直鎖状低密度ポリエチレンの配合量との総和に対して、前記直鎖状低密度ポリエチレンを２５重量％以下含むものであると、高い難燃性及び成形性を維持しつつ、特に、引っ張りに対して強い難燃性組成物が得られた。
【００１８】
更に、請求項３に記載してあるように、（Ｃ）前記アルカンスルホン酸金属塩が、アルカンスルホン酸ナトリウムであると、成形流動性の高い難燃性組成物となるので好ましい。
【００１９】
ここで、発明者は、前記アルカンスルホン酸金属塩の配合比が高くなるほど、強度が低下してくることを明らかにした。そして、難燃性組成物の強度を保つため、請求項４に記載してあるように、前記ポリエチレン樹脂成分１００重量部に対して、前記アルカンスルホン酸金属塩を１．５重量部以下で配合することが好ましいことを見出した。
【００２０】
また、請求項５に記載してあるように、Ｃ１０〜１８のアルキル基を有するアルカンスルホン酸金属塩を用いると、通常前記ポリエチレン樹脂成分を混練する温度において揮発し難い。従って、樹脂成分の溶融挙動に合わせて前記アルカンスルホン酸金属塩が溶融流動し易いので好ましい。
【００２１】
また、前記難燃性組成物において、前記水和金属化合物が適切な難燃性を発揮するために、請求項６に記載してあるように、前記ポリエチレン樹脂成分１００重量部に対して、前記水和金属化合物を１２０〜２００重量部配合することが好ましい。即ち、前述した範囲より前記水和金属化合物の配合比が低いと難燃性が低下する傾向にあり、この範囲より配合比が高くなっても難燃性の大きな改善は見られない。
【００２２】
また、請求項７に記載してあるように、前記水和金属化合物が水酸化マグネシウムであと、前記ポリエチレン樹脂成分の成形温度（溶融温度）では分解せずに、燃焼温度で分解して難燃性を発揮するので好ましい。
【００２３】
また、請求項８に記載してあるように、前記水和金属化合物の粒径が０．１〜１０μｍであると、マトリクス全体にこの水和金属化合物を均一に分散することが可能となり、安定した相溶性、耐水性、耐化学薬品性を付与することができ、均一な物性や加工性を付与できるので好ましい。
【００２４】
更に、請求項１〜８の何れか１項記載の難燃性組成物を、請求項９に記載してあるような電線又はケーブルのシースまたは絶縁体として使用すると、成形性が非常に良いので種々の径を有する線状に形成するのが容易であり、引張り等にも強く、しかも、優れた自己消火性、耐ドリップ性を備えているので、非常に適している。
【発明を実施するための最良の形態】
【００２５】
以下に発明を実施するための最良の形態を説明する。
本発明に係る難燃性組成物は、ベース樹脂としてのポリエチレン樹脂成分と、難燃剤としての水和金属化合物とを配合したタイプの難燃性組成物であって、前記両成分に加えてアルカンスルホン酸金属塩を配合している。
【００２６】
前記ポリエチレン樹脂成分は、メタロセン触媒を用いて製造したポリエチレン樹脂と、直鎖状低密度ポリエチレンとを含む。メタロセン触媒としては、エチレンの重合触媒として用いられる公知のメタロセン化合物（例えば、メタロセン/アルモキサン触媒など）を用いることができる。この種の触媒を用いて製造したポリエチレン樹脂成分としては、例えば、カーネルＫＳ２４０Ｔ（日本ポリケム株式会社製）、ユメリット２０Ｂ（宇部興産株式会社）、エボリューＳＰ２５４０（三井住友ポリオレフィン株式会社製）等の樹脂を用いることができるが、これらに限られるものではない。前記直鎖状低密度ポリエチレンとしては、例えば、ノバテックＬＬ  ＵＲ９５１（日本ポリケム株式会社製）、サンテックＬＬ  ＬＭ２０２０（旭化成株式会社製）、ＮＵＣポリエチレン−ＬＬ  ＮＵＣＧ−５６５２（日本ユニカー株式会社製）を用いることができるが、これらに限られるものではない。ここで、特に、前記メタロセン触媒を用いて製造したポリエチレン樹脂の配合量と前記直鎖状低密度ポリエチレンの配合量との総和に対して、前記直鎖状低密度ポリエチレンを２５重量％以下含むことにより、成形性、硬度、強度等の種々の特性に非常に優れた難燃性組成物が得られる。
【００２７】
前記アルカンスルホン酸金属塩は、以下に示す構造式を有する化合物である
【００２８】
（化１）  
Ｒ−ＳＯ３−Ｍ
（Ｒ：アルキル基、Ｍ：金属元素）
【００２９】
難燃性組成物製造およびこれを原料とする成形品製造における混練時、溶融時の温度（例えば、１６０〜１８０℃）で揮発しないものとして、Ｃ１０〜１８のアルキル基を有する前記アルカンスルホン酸金属塩を使用することが好ましい。前記アルカンスルホン酸金属塩としては、アルカンスルホン酸ナトリウム、アルカンスルホン酸カリウム等を使用することができる。特に、アルカンスルホン酸ナトリウムは無機質充填材の分散性に優れ、良成形性を促す効果が大きいため好適である。尚、低密度ポリエチレンや直鎖状低密度ポリエチレンへのアニオン系界面活性剤の配合比は、一般的には０．２〜０．５ＰＨＲ（ポリエチレン１００重量部に対して０．２〜０．５重量部）であるが、アルカンスルホン酸金属塩を添加した場合、それ以上の配合比であっても成形品表面のブロッキングも抑えられ、ブリードも見られず、電気抵抗値も低下しなかった。そのため、アルカンスルホン酸金属塩の配合比が０．５ＰＨＲを超えることを許容し、むしろ、成形性と他の特性（強度、引っ張り強度、引っ張り破断伸び等）を考慮すると、１．５ＰＨＲ以下での使用が好ましい。
【００３０】
水和金属化合物としては、例えば、水酸化マグネシウム、水酸化アルミニウム等を使用することができる。これらの水和金属化合物は、難燃剤として作用すると共に、燃焼時に前記ポリエチレン樹脂成分の炭素化を促進して、ドリップを抑制する効果も有すると考えられる。特に、前記水和金属化合物として、水酸化マグネシウムが好適である。この組成物を用いた製品の使用環境などを配慮すると、耐酸性の優れた水酸化マグネシウム（たとえば協和化学工業製「キスマ５Ａ」）を使用することが好ましい。前記ポリエチレン樹脂成分１００重量部に対して、前記水和金属化合物を１２０〜２００重量部配合する。前記水和金属化合物の粒径は、分散性等を考慮して、Ｄ５０％＝０．１〜１０μｍとすることが好ましい。
【００３１】
更に、必要に応じて、種々の添加物を追加配合することができる。例えば、ジラウリルチオジプロピオネート（ＤＬＴＰ）、４.４’−チオビス（３−メチル−６−ターシャルブチルフェノール）等の酸化防止剤を配合することによって、難燃性組成物の耐候性が向上する。東レダウ社製ＤＣ４−７０４５、ＤＣ４−７０８１等の高分子量シリコーン系難燃材を配合することによって、難燃性と耐ドリップ性が更に向上する。また、サリチル酸フェニル、アルキル錫ラウレート等の光安定剤を必要に応じ添加してもよい。これらの光安定剤は、熱・光・空気との接触によって、加工工程・使用環境で生じる脆化劣化を抑制する。
ジイソプロパールベンゼン（日本油脂製「パーブチルＰ」など）、ハイドロパーオキサイド（日本油脂製「パークミルＰ」など）等の架橋剤は、クリープを減少させ、耐熱変形性、耐ストレスクラッキング性を著しく改善するものである。
【００３２】
上記各種成分をドライブレンドし、ロールまたは二軸押し出し機で加熱溶融混練し、シート状又はストランド状になったものを所定の形状に切断したものがコンパウンドとなる。このコンパウンドを成形機で溶融し導体に被覆させることによって、前記難燃性組成物を含む絶縁体、シースを備えた電線またはケーブルを製造することができる。また、同様にして、鋼管の被覆材として、本発明に係る難燃性組成物を用いることができる。その他にも、前記コンパウンドを射出成形機で溶融しダイに充填することによって、電子機器のコネクタや筐体等の一般成形物を製造することができる。特に、本発明に係る難燃性組成物は、加工性（メルトフローレートを指標とする）、引張りに対する強さの双方を兼ね備えているので、電線またはケーブルを構成する絶縁体、シース等に使用するのに最適である。
【実施例】
【００３３】
〔難燃性組成物の作成〕
ポリエチレン樹脂成分（メタロセン触媒を用いて製造したポリエチレン樹脂および直鎖状低密度ポリエチレン）と、水和金属化合物と、アルカンスルホン酸金属塩とを配合し、ロール成形機により１６０〜１７０℃にて約１５分間混練した後、ロールで押し出し、０．５ｍｍ厚のシートを作成した。または、リボンブレンダーにより各成分を乾式混合した後、スパイラルコンベアなどの搬送手段を用い押出し機に供給し、１６０〜１９０℃の温度条件にて２．５〜３．０ｍｍφのストランドをノズルから押出し水冷槽を通し冷却後、ペレタイザーにて２．５〜３．０ｍｍの長さに切断しペレットを得る。このペレットを熱圧縮成形に供して、１５ｃｍ角２ｍｍ厚さのシートを作成する方法を採用してもよい。このようにして、実施例に係る難燃性組成物を作成した。
尚、比較例として、（１）アルカンスルホン酸金属塩を含まない難燃性組成物、（２）直鎖状低密度ポリエチレンを含まない難燃性組成物、（３）アルカンスルホン酸金属塩に代えて他種の界面活性剤を配合した難燃性組成物を作成した。
【００３４】
上記実施例および比較例において、メタロセン触媒を用いて製造したポリエチレン樹脂として、カーネル  ＫＳ２４０Ｔグレード（日本ポリケム株式会社製）を使用した。直鎖状低密度ポリエチレンとして、ノバテックＬＬ  ＵＲ９５１（日本ポリケム株式会社製）を使用した。水和金属化合物としては、キスマ５Ａ（水酸化マグネシウム含有量97.6重量％）（協和化学工業株式会社製）を使用した。アルカンスルホン酸金属塩（Ｃ１０〜１８スルホン酸ナトリウム）としては、ＴＢ−１６０（松本油脂製薬株式会社製）を使用した。また、比較例の難燃性組成物を構成する界面活性剤として、アルキルベンゼンスルホン酸ナトリウムは、ニューコール２２０Ｌ（日本乳化剤株式会社製）、脂肪酸グリセリンエステルは、ニッコールＭＧＣ（日光ケミカルズ株式会社製）を用いた。
【００３５】
〔難燃性組成物の特性の測定〕
上記実施例および比較例に係る難燃性組成物の特性を、以下のようにして測定した。
（１）密度：ＪＩＳ  Ｋ６９２２に従い測定した。
（２）メルトフローレート（ＭＦＲ）：ＪＩＳ  Ｋ６７６０により測定した。測定は安田精機株式会社製メルトフローインデックステスターＳＡ２０００型を使用し、測定温度１９０±０．２℃、測定加重２．１６ｋｇの条件で測定を行った。
（３）硬度：ＡＳＴＭ  Ｄ２２４０に規定する、ショアＡ硬度を測定した。
（４）引張り強度：ＪＩＳ  Ｃ３００５に従い測定した。
（５）引張り破断伸び：ＪＩＳ  Ｃ３００５に従い測定した。
（６）体積固有抵抗：ＪＩＳ  Ｋ６７２３に従い測定した。
【００３６】
表１は、アルカンスルホン酸金属塩の配合比について検討したものである。メタロセン触媒を用いて製造したポリエチレン樹脂９０重量部、直鎖状低密度ポリエチレン１０重量部、水酸化マグネシウム１６０重量部、酸化防止剤２重量部に対して、アルカンスルホン酸金属塩を夫々０，０．５，１．５，または３．０重量部配合した難燃性組成物（比較例１、および実施例１，２，３）を作成し、各種特性を測定した。アルカンスルホン酸金属塩を配合しなかった比較例１と比べて、アルカンスルホン酸金属塩を配合した実施例１〜３においては、ＭＦＲで示される加工性の改善が見られ、且つ、硬度、引張り強度、引張り破断伸びについても一定のレベルを維持した。特に、実施例１および２においては、ＭＦＲが上昇しているにも関わらず、硬度、引張り強度、および引張り破断伸びがあまり低下していない。従って、アルカンスルホン酸金属塩の配合比は、前記ポリエチレン樹脂成分１００重量部に対して１．５重量部以下とするのがよい。尚、本発明の目的を達するには、アルカンスルホン酸金属塩の添加が必須であるが、ＭＦＲとの関係（２より大きいことが好ましい）を考慮して、その下限を０．５重量部とすることができる。
【００３７】
【表１】
2006063269.tif 000002
【００３８】
表２は、前記ポリエチレン樹脂成分におけるメタロセン触媒を用いて製造したポリエチレン樹脂と直鎖状低密度ポリエチレンとの配合比について検討したものである。メタロセン触媒を用いて製造したポリエチレン樹脂１００，９０，８０，７５または７０重量部、直鎖状低密度ポリエチレン０，１０，２０，２５または３０重量部、水酸化マグネシウム１６０重量部、酸化防止剤２重量部、アルカンスルホン酸金属塩０．５重量部配合した難燃性組成物（比較例２、および実施例１，４〜６）を作成し、各種特性を測定した。直鎖状低密度ポリエチレンを配合しなかった比較例２と比べて、直鎖状低密度ポリエチレンを配合した実施例１，４〜６においては、ＭＦＲで示される加工性の改善が見られ、且つ、硬度、引張り強度、引張り破断伸びについても一定のレベルを維持した。特に、実施例１，４，および５においては、ＭＦＲが上昇しているにも関わらず、硬度、引張り強度、および引張り破断伸びが上昇、または、ほとんど低下していない。従って、前記メタロセン触媒を用いて製造したポリエチレン樹脂の配合量と前記直鎖状低密度ポリエチレンの配合量との総和に対して、前記直鎖状低密度ポリエチレンを２５重量％以下配合するのがよい。尚、本発明の目的を達するには、直鎖状低密度ポリエチレンの添加が必須であるが、得られる成形体の物理特性を考慮して（具体的には、硬度が７５以上、引張り強度が７．５ＭＰａ以上が好ましい）、その下限を１０重量％とすることが好ましい。
【００３９】
【表２】
2006063269.tif 000003
【００４０】
尚、実施例１および４に係る難燃性組成物については、体積固有抵抗についても測定した。この結果、表１および２に示すように、実施例１および４に係る難燃性組成物の体積固有抵抗は、何れも３．４×１０１５Ωｃｍであり、絶縁体として利用するに足りる値を示した。
【００４１】
表３は、前記直鎖状低密度ポリエチレンを配合せずに、アルカンスルホン酸金属塩の配合比を夫々０．５，１．５，又は３．０とした比較例２〜４に係る難燃性組成物（メタロセン触媒を用いて製造したポリエチレン樹脂１００重量部、水酸化マグネシウム１６０重量部、酸化防止剤２重量部を配合。）の各種特性を示したものである。前記直鎖状低密度ポリエチレンおよびアルカンスルホン酸金属塩を配合しなかった比較例２では、ＭＦＲが低く、加工性があまり改善されなかった。比較例３および４では、引張り強度が極端に弱く、これらの難燃性組成物を用いた成形品、特に、電線、ケーブルの被覆材のように薄肉で線状に成形した場合に、強度が保てないおそれがある。
【００４２】
【表３】
2006063269.tif 000004
【００４３】
表４は、前記アルカンスルホン酸金属塩に代えて、他種のアニオン系界面活性剤であるアルキルベンゼンスルホン酸ナトリウム、または非イオン系界面活性剤である脂肪酸グリセリンエステルを配合した比較例５および６の特性を表すものである。アルカンスルホン酸金属塩を配合した実施例１と比べて、これらの比較例においては引張り強度、引張り破断伸びが非常に弱く、電線被覆には不向きであった。従って、界面活性剤として、特に、アルカンスルホン酸金属塩が、メタロセン触媒を用いて製造したポリエチレン樹脂と直鎖状低密度ポリエチレンとを含むポリエチレン樹脂成分を配合した難燃性組成物の物性改善に効果的であることがわかった。
【００４４】
【表４】
2006063269.tif 000005
【００４５】
〔難燃性試験〕
難燃性試験は、国際規格ＵＬ−９４を参考にして、以下のように行った。
ガスバーナ（バーナ口径：９.５ｍｍ、バーナ長さ：１０２ｍｍ）の青色炎の長さを１９ｍｍに調整し、これを、試験体（下端幅：１２.７ｍｍ、長さ：１２７.０mm、厚み：３.１ｍｍ）の中央に１０秒間当てた後に試験体を炎から遠ざけ、このときの自消時間をｓ１（秒）とした。続けて、前記試験体下端の中央に炎を１０秒間当てた後に試験体を炎から遠ざけ、このときの自消時間をｓ２（秒）とした。この後、発煙を伴うくすぶりが収まるまでの時間をｓ３（秒）とした。この結果、前記実施例１に係る難燃性組成物では、
ｓ１＝１秒、ｓ２＝３秒、ｓ３＝１５秒であった。前記実施例４に係る難燃性組成物では、ｓ１＝１秒、ｓ２＝２秒、ｓ３＝１７秒であった。両実験において、試験体の溶融落下（ドリップ）は皆無であった。このように、本発明に係る難燃性組成物は、非常に自己消火性が高く、且つ、ドリップも生じず、優れた難燃効果を発揮した。
【産業上の利用可能性】
【００４６】
高い加工性と強度を有するので、前記難燃性組成物を含む絶縁体、シース電線またはケーブルのシース、絶縁体、鋼管の被覆材、電子機器のコネクタや筐体等の一般成形物に利用することができる。